(57)【要約】      （修正有）【課題】ＥＳＲの改善、高容量化を実現した電解コンデンサを得るために、吸液性を改善したセパレータを提供する。【解決手段】陽極箔と陰極箔との間にセパレータを介在させて巻回したコンデンサ素子に、電解質として導電性高分子微粒子の分散液を含浸・乾燥して電解質を形成する電解コンデンサにおいて、前記セパレータとしてセルロース繊維、再生セルロース繊維、半合成繊維、合成繊維の内、一つもしくは複数の繊維から構成され、繊維の配向性の比（縦方向の引張強さ／横方向の引張強さ）を２．０以下にすることによって導電性高分子の分散液の吸液性を向上させたセパレータを使用する。【選択図】図３
2013197297.tif 000002
【特許請求の範囲】
【請求項１】
陽極箔と陰極箔との間に配置されるセパレータであって、
構成するシート層の少なくとも１層の繊維の配向性の比（縦方向の引張強さと横方向の引張強さとの比）が２．０以下であることを特徴とする電解コンデンサセパレータ。
【請求項２】
前記シート層の構成材料としてセルロース繊維、再生セルロース繊維、半合成繊維、合成繊維のうち少なくとも一つの繊維を含むことを特徴とする請求項１記載の電解コンデンサ用セパレータ。
【請求項３】
セパレータの密度を０．２０ｇ／ｃｍ3乃至０．６０ｇ／ｃｍ3の範囲内とすることを特徴とする請求項１または請求項２に記載の電解コンデンサ用セパレータ。
【請求項４】
厚さが１５μｍ乃至６０μｍの範囲内であることを特徴とする請求項１乃至請求項３のいずれかに記載の電解コンデンサ用セパレータ。
【請求項５】
バインダーとしてポリビニルアルコール、ポリアクリルアミドの少なくとも一方を含むことを特徴とする請求項１乃至請求項３のいずれかに記載の電解コンデンサ用セパレータ。
【請求項６】
請求項１乃至請求項５のいずれかに記載の電解コンデンサ用セパレータを備えることを特徴とする電解コンデンサ。
【発明の詳細な説明】
【技術分野】
【０００１】
本発明は電解コンデンサ用セパレータ及び該セパレータを用いた電解コンデンサに関し、例えば、内蔵するセパレータを構成する少なくとも１層の繊維配向性を変更することで電解質の含浸・保持性を改善して生産性を高めると共に電気特性を改善させた電解コンデンサ用セパレータ及び該セパレータを用いた電解コンデンサに関するものである。
【背景技術】
【０００２】
巻回型アルミ電解コンデンサは、陽極アルミ箔と陰極アルミ箔との間にセパレータを介在させて巻付け形成してコンデンサ素子を製作し、このコンデンサ素子を電解液中に浸漬して電解質を含浸させ、封口して製作していた。
【０００３】
上記電解液としては、通常エチレングリコール（ＥＧ）、ジメチルホルムアミド（ＤＭＦ）又はγ−ブチロラクトン（ＧＢＬ）等を溶媒とし、これらの溶媒に硼酸やアジピン酸アンモニウム、マレイン酸水素アンモニウム等の溶質を溶解したものを用いてコンデンサ素子の両端から浸透させて製造している。
【０００４】
近年、デジタル化された業務用及び民生用の各種電子機器は、動作周波数の高速化が飛躍的に進み、電子機器全体としての省電力化も強く求められている。そこでこれらの電子機器の構成部品である電解コンデンサにも、動作周波数の高速化及び省電力化のために、インピーダンス特性、特に等価直列抵抗（以下「ＥＳＲ」と略称する）の低いものが求められている。
【０００５】
この要求に対応するため、近時はポリピロールやポリチオフェン等の導電性を有する導電性高分子を電解質に使用した固体電解コンデンサが開発されている。これは、導電性高分子の比抵抗が電解液よりも小さく、電解コンデンサ自体のＥＳＲが良好なものを製作することが可能であるためである。なお、導電性高分子とは、ドーパントを共役系高分子にドープすることによって導電性を有した高分子のことを指している。
【０００６】
従来、このような導電性高分子を電解質に使用した固体電解コンデンサは、主にパーソナルコンピュータ（ＰＣ）やデジタル家電などの低電圧回路に使用されている。以下この種の固体コンデンサを低圧用途のコンデンサとよぶ。
【０００７】
近年更なる用途展開として、例えば車載用途等にもＥＳＲの低い同様のコンデンサが用いられるようになってきており、車載用途の固体電解コンデンサでは高耐温で５０ＷＶ以上の高耐電圧のコンデンサが要求されている。ハイブリッドカーや電気自動車等の車両の電化が進む中で、今後も車載用途の電解コンデンサの高耐電圧化がますます進むことが期待される。
【０００８】
この高耐電圧の固体電解コンデンサに適したセパレータとして、合成繊維を主体とするセパレータ及び該セパレータを用いた固体電解コンデンサが提案されている（特許文献１）。
【０００９】
更に、５０ＷＶ以上といった高耐電圧化に適した導電性高分子電解質を用いた固体コンデンサも各社から提案されている。その中には、電解質として高耐電圧化に適した導電性高分子と電解液を使用する電解コンデンサも提案されている（特許文献２）。以下この種の高耐電圧に適した導電性高分子電解質を使用した固体コンデンサを高圧用途のコンデンサとよぶ。
【００１０】
さらに、セパレータの表面状態を変化させて、電解液の含浸性を改善する技術としては、セパレータの抄紙後の二次加工により、一方面に凸部を非連続して適数形成し、他方面には前記凸部に対応して凹部を形成することにより、抄紙時よりも厚さを実質的に厚くするとともに密度を低くする技術（エンボス加工）が提案されている（特許文献３）。
【先行技術文献】
【特許文献】
【００１１】
【特許文献１】特許第３３１９５０１号公報
【特許文献２】特開２００９−１１１１７４号公報
【特許文献３】特開昭６１−２９１１８号公報
【発明の概要】
【発明が解決しようとする課題】
【００１２】
しかしながら、この低圧用途のコンデンサの特許文献１、高圧用途のコンデンサの特許文献２にそれぞれ記載されている化学繊維系のセパレータを用いたコンデンサにおいては、いずれも十分な導電性高分子の電解質を形成できていないという課題があった。
【００１３】
その原因は、低圧用途のコンデンサはより低ＥＳＲを実現するためにドーパントである重合開始剤をモノマーよりも多く添加する必要があり、重合液の粘度が高く十分に含浸・保持できなかったことによるものであった。また、高圧用途では粒子状の導電性高分子を水や有機溶媒といった液体に分散した導電性高分子分散液（以下「分散液」と称す。）を含浸するため、分散媒はセパレータに含浸されるが、分散質である導電性高分子は均一に含浸できていない。これはセパレータがフィルターとして働いたためと考えられる。
【００１４】
また、高圧用途のコンデンサに用いられる電極箔は、これまでの低圧用途で使用されてきた電極箔と異なり、耐電圧を高くする必要があるので、酸化アルミニウム皮膜の厚さも厚く、箔バリも大きい。このような電極箔を用いたコンデンサでは、通常セパレータとして、ショート不良を防ぐため厚さが厚いものや、密度が高いものが選定される。しかし、厚さが厚いセパレータは素子を作成した際ＥＳＲが悪化し、密度が高いセパレータは分散液の含浸性が劣るという問題がある。
【００１５】
そこでセパレータのフィルター効果を下げ、分散液の含浸性を改善するために、非フィブリル化繊維を用いたセパレータで構成することも考えられるが、繊維径が大きく密度が低いセパレータでは粗になりすぎてショート不良率の悪化という問題があった。
【００１６】
また、合成繊維を使用するセパレータに特許文献３のエンボス加工を施すと、エンボス箇所がフィルム化してしまい、この部分に導電性高分子を含浸・保持できない課題があった。これはセパレータの凹部はある程度形成されるのに対し、凸部は合成繊維のクッション性のために形成され難く、エンボス箇所の密度が上がるためと考えられる。またセルロースを主体とするセパレータについても同様であり、セパレータの凸部へ導電性高分子を含浸できないという問題があった。
【００１７】
このように重合液や分散液を使用する電解コンデンサの更なる低ＥＳＲ化や高耐圧化について、その開発が試みられているが、静電容量の改善や１００ｋＨｚ以上の高周波域でのＥＳＲの改善を実現するためには、重合液や分散液の含浸性や乾燥後の導電性高分子の保持性に課題があった。
【課題を解決するための手段】
【００１８】
本発明は、上述した従来の導電性高分子を用いる固体電解コンデンサが有している課題を解決することを目的としてなされたものであり、重合液および導電性高分子微粒子の分散液の含浸性を改善させることができるセパレータ及び該セパレータを用いたコンデンサを提供することにある。
【００１９】
この目的を達成する一手段として、例えば以下の構成を備える。即ち、陽極箔と陰極箔との間に配置されるセパレータであって、構成するシート層の少なくとも１層の繊維の配向性の比（セパレータの縦方向の引張強さと横方向の引張強さとの比）が２．０以下であることを特徴とする。
【００２０】
そして例えば、前記シート層の構成材料として合成繊維、半合成繊維、セルロース繊維、再生セルロース繊維のうち少なくとも一つの繊維を含むことを特徴とする。
又例えば、セパレータの密度を０．２０ｇ／ｃｍ3乃至０．６０ｇ／ｃｍ3の範囲内とすることを特徴とする。
【００２１】
更に例えば、セパレータの厚さを１５μｍ乃至６０μｍの範囲内とすることを特徴とする。
又例えば、バインダーとしてポリビニルアルコール、ポリアクリルアミドの少なくとも一方を含むことを特徴とするセパレータとする。
又は、前記のいずれかに記載されたセパレータを備える固体電解コンデンサであることを特徴とする。
【発明の効果】
【００２２】
本発明によれば、コンデンサに内蔵するセパレータの重合液および分散液の含浸性を改善し、高分子分散液の含浸を可能とし、ＥＳＲ、静電容量を向上するとともに生産性を高めた電解コンデンサを提供できる。
【図面の簡単な説明】
【００２３】
【図１】本発明に係る一発明の実施の形態例で用いるセパレータの吸液度の測定方法を説明するための図である。
【図２】本発明に係る一発明の実施の形態例における密度０．４０ｇ／ｃｍ3、厚さ５０μｍの合成繊維セパレータのＪ／Ｗ比と縦横比との関係を示す図である。
【図３】本実施の形態例における合成繊維セパレータの縦横比と吸液度の変化を測定した測定結果を示す図である。
【図４】本実施の形態例における縦横比を１．０（Ｊ／Ｗ比を１．００）に調整した場合と縦横比を２．０（Ｊ／Ｗ比を０．８３）に調整した場合の吸液度測定結果を比較した図である。
【発明を実施するための形態】
【００２４】
以下本発明に係る一発明の実施の形態例を詳細に説明する。本願の発明者らは、重合液や分散液の含浸性を改善するために試行錯誤を重ね、セパレータの製造プロセスを変更することにより重合液や分散液の含浸性が改善することを見いだした。
【００２５】
例えば、セパレータの密度が含浸に優位な０．２０ｇ／ｃｍ3〜０．６０ｇ／ｃｍ3の範囲内において、セパレータの配向性の指標である縦横比を２．０以下に制御することにより、セパレータの内部まで重合液や導電性高分子微粒子が容易に浸透し、均一に導電性高分子を含浸・保持できることが判明した。
【００２６】
ここでセパレータの配向性の指標である縦横比とは、ＪＩＳ  Ｃ  ２３００電気用セルロース紙に記載の引張強さ試験でＭＤ方向（セパレータの縦方向といい、抄紙機の進行方向に並行な紙方向に相当する）の引張強さ測定値をＣＤ方向（セパレータの横方向といい、抄紙機の進行方向に直角な紙方向に相当する）の引張強さ測定値で除した値で示される。縦横比はこの値が高いほど繊維がＭＤ方向に配向していることを意味する。
【００２７】
セパレータにおける重合液や導電性高分子微粒子の含浸性を改善することにより、コンデンサに組み込んだ場合、静電容量の改善、特に１００ｋＨｚ以上の高周波域での静電容量の改善やＥＳＲの改善を実現した固体コンデンサを提供することが可能となった。
【００２８】
具体的には、セパレータを構成するシート層の少なくとも１層の縦横比を２．０以下に制御することによって、重合液および導電性高分子微粒子の分散液の含浸性を改善させることができる。
【００２９】
以下に説明する本実施の形態例に係る固体コンデンサ（固体電解コンデンサ）は、陽極箔と陰極箔との間にセパレータを介在させ、該セパレータに電解質として高分子分散液を含浸後乾燥させ、導電性高分子層を形成し、封口したものである。
【００３０】
本実施の形態例の固体電解コンデンサに用いるセパレータは、例えば、１層の縦横比を２．０以下に制御することによって、電解質の含浸性や保持性を改善し、該セパレータを用いることによってＥＳＲや静電容量の改善をするとともに生産性を高めた電解コンデンサを提供することができるものとしている。
【００３１】
本実施の形態例のセパレータに用いる重合液は、導電性高分子の前駆体に相当し、例えば、モノマー液と酸化剤の２液混合タイプや両者が混合した１液タイプが存在する。モノマーとしては、チオフェン、ピロール、アニリン、フラン、アセチレンやそれらの誘導体を使用することができる。
【００３２】
酸化剤はパラトルエンスルホン酸第二鉄、ナフタレンスルホン酸第二鉄塩、トリイソプロピルナフタレンスルホン酸第二鉄塩およびドデシルベンゼンスルホン酸第二鉄塩といったスルホン酸塩もしくはヨウ素酸などを用いることができる。酸化剤を２液混合タイプで用いる場合は、揮発性の溶剤に溶解する。
【００３３】
分散液の構成としては以下のものを用いることができる。分散質として用いる導電性高分子は、ドーパントを共役系高分子にドープすることによって導電性を有し、電解コンデンサの電解質として利用できる高分子のことであり、該特性を有する高分子であれば使用可能である。この種の導電性高分子としては、具体的にポリピロール、ポリチオフェン、ポリアニリン又はこれらの誘導体の少なくとも１種を使用することができる。
【００３４】
重合液および分散質に含まれるドーパントは、パラトルエンスルホン酸やポリスチレンスルホン酸をはじめ高分子に導電性をもたらすものであれば任意のものを使用できる。分散液については液体であること以外特に指定は無く水やアルコール類等の有機系溶媒でも良い。
【００３５】
本実施の形態例で用いることができる重合液、分散質としての導電性高分子を分散させた分散液としては、複数のメーカーで製造・販売されているものを用いることができる。例えば、重合液としてはヘレウス株式会社の重合液であるクレビオスＣ（パラトルエンスルホン酸）、クレビオスＭ（エチレンジオキシチオフェン）などを使用することができる。
また、分散液としては「クレビオスＫ  Ｎａｎｏ  ＧＮＳ−５０（ポリエチレンジオキシチオフェンとポリスチレンスルホン酸との高分子水分散液）」などを電解質として使用することができる。
【００３６】
再化成の化成液としては、リン酸二水素アンモニウム、リン酸水素二アンモニウム等のリン酸系の化成液、ホウ酸アンモニウム等のホウ酸系の化成液、アジピン酸アンモニウム等のアジピン酸系の化成液を用いることができる。
【００３７】
本実施の形態例のセパレータとしては、密度０．２０〜０．６０ｇ／ｃｍ3の範囲内で、セパレータを構成する少なくとも1層の配向性が２．０以下のものを採用する。
【００３８】
［縦横比の制御］
配向性の制御方法として、本実施の形態例においては、原料（紙料）ジェット速度とワイヤ速度の比（ＪＥＴ／ＷＩＲＥ比）を調整する。即ち、短網またはフォーマによる抄紙時における紙料液(ジェット)流速J（ｍ／ｍｉｎ）と網（ワイヤ）の速度Ｗ（ｍ／ｍｉｎ）を等速に近づけるように制御する。換言すれば、両者の速度比Ｊ／Ｗを１に近づけて抄紙機の運転操作を行った。
【００３９】
短網抄紙機を用いて、速度比Ｊ／Ｗ が０．５〜１．０の範囲で合成繊維セパレータを作製した。具体的には網（ワイヤ）の速度を８０（ｍ／ｍｉｎ）とし、ジェット流速を４０〜８０（ｍ／ｍｉｎ）に設定して抄紙機を運転した。
【００４０】
合成繊維セパレータにおけるＪＥＴ／ＷＩＲＥ比（Ｊ／Ｗ比）と配向性の比（縦横比）の関係を図２に示す。図２は密度０．４０ｇ／ｃｍ3、厚さ５０μｍの合成繊維セパレータのＪ／Ｗ比と縦横比との関係を示す図である。図２に示す様に、合成繊維セパレータにおいては、速度比Ｊ／Ｗを１に近づけていくにしたがって縦横比が小さくなる。速度比Ｊ／Ｗ比が０．９付近での縦横比は１．４であり、この関係曲線により所望の縦横比を得ることが可能となる。
【００４１】
尚、縦横比の制御は以上の例に限定されるものではなく、例えば、ワイヤシェーキング速度の変更など一般的な抄紙技術を用いて縦横比（配向性）の制御を行ってもよい。縦横比の制御方法は特に限定されるものではなく、任意の方法で縦横比を制御することが可能である。
【００４２】
〔縦横比による横方向の吸液度変化〕
合成繊維セパレータの構成材料の配向性を制御してセパレータの重合液や導電性高分子の分散液の吸液性の測定をおこなった。ここでは、縦横比を従来のセパレータの代表的値である６．０から無配向の１．０まで１０水準とした、合成繊維セパレータ試料を作製した。
【００４３】
これらの試料に対し、既存の酸化剤（以下Ｓとする）と、導電性高分子分散液として、固形分濃度２％のＰＥＤＯＴ／ＰＳＳ高分子錯体の水系分散液（以下Ｃとする）の２種類の液体を用いて、横方向の吸液度を測定した。
本実施の形態例における横方向の吸液度の測定方法を図１を参照して以下に説明する。図１は本発明に係る一発明の実施の形態例で用いるセパレータの吸液度の測定方法を説明するための図である。
【００４４】
本実施の形態例では、セパレータの吸液度の測定にあたって、実際の製造工程に近い吸液性の測定結果を得るために各種の方法を検証した結果、図１に示す方法で吸液度を測定することとしている。
図１において、１０は重合液または分散液、２０は円筒の筒、２１，２２はこのポリエステルフィルム（ＰＥＴフィルム）、２３は測定対象のセパレータである。
【００４５】
図１に示す吸液度の測定方法は、ポリエステルフィルム２１，２２でセパレータ２３を挟み、このポリエステルフィルム２１．２２で挟み込んだセパレータ２３を円筒状の例えばプラスチック製の筒２０の外周部に貼着する。そして、外周部にポリエステルフィルム２１．２２で挟み込んだセパレータ２３の貼着された筒２０を重合液または分散液１０が入った容器（例えばシャーレ）の中に置き、重合液または分散液１０がセパレータ２３に含浸していく状態を導電性高分子の暗青色部分の上昇状態の確認により測定する方法である。
【００４６】
なお、吸液度の測定時にセパレータ２３に確実に重合液または分散液１０が含浸するように、筒側のポリエステルフィルム２１に比べ外側のポリエステルフィルム２２がややずれており、下部のセパレータ表面を露出させて重合液または分散液１０が確実に浸透する構造となっている。
【００４７】
図１に示す方法で重合液または分散液１０の吸液度を測定することにより、セパレータ２３を電解コンデンサに組み込んだ実際の製造工程に近い吸液性の測定結果が得られる。また、吸液度などの測定時間は実際の製造工程の含浸時間より長い１０分とする。この時間内に少なくとも目的のコンデンサ高さまで吸液しない場合は、真空含浸や他の含浸方法を用いても素子内に含浸不足な部分が生じて、容量は減少し、ＥＳＲは悪化する結果を生じることが確認できる。以下に説明する各セパレータ試料とも同様に図１に示す条件で測定を行っている。
【００４８】
これら試料の縦横比と横方向の吸液度（ｍｍ／１０ｍｉｎ．）の関係を示したのが図３である。
（１）酸化剤と分散液のいずれでも、縦横比が小さくなるにしたがって、横方向の吸液度が向上した。
（２）酸化剤の吸液度は、縦横比(繊維配向性に対応）にかかわらず２２（ｍｍ／１０ｍｉｎ．）以上であった。
（３）導電性高分子分散液（Ｃ）の吸液度は、縦横比２．０以下となると横方向の吸液度が８（ｍｍ／１０ｍｉｎ．）以上となった。
この結果から、酸化剤と分散液の何れでも縦横比が小さくなるに従って、横方向の吸液度が向上し、縦横比２．０以下で示される程度に配向性がなくなれば、分散液（Ｃ）でも横方向の吸液度が目標を満足する事が確認できた。
【００４９】
図３に示すように、縦横比が大きくなると横方向の吸液度が大きく減少する傾向がみられる。即ち、引張強さの縦横比２．０以下ではセパレータの吸液度（ＣＤ吸液度）が改善されることが判明した。
このことは繊維の横方向への配列が大きくなったことによって繊維−繊維間の毛細管の作用による吸い上げ上昇を促したためと考えられ、特に縦横比２．０以下で横方向の毛細管現象が発現されたことによると考えられる。
【００５０】
このため、本実施の形態例では縦横比を２．０以下に制御することにより、電解質の含浸性や保持性を改善したセパレータを提供できることが判明した。また固体電解コンデンサのセパレータとして、縦横比を２．０以下に制御した本実施の形態例のセパレータを使用することで、ＥＳＲや静電容量を改善し、生産性を高めた固体電解コンデンサが提供できる。
以上の説明は合成繊維セパレータについて行ったが、本実施の形態例のセパレータを構成する繊維としては、合成繊維セパレータに限定されるものではなく、セルロース繊維、再生セルロース繊維、半合成繊維のうち一つもしくは複数の繊維を選ぶことができる。
【００５１】
〔縦横比を１．０とした各種繊維使用セパレータの横方向吸液度〕
試料作製条件は、傾斜短網抄紙機を用いてＪ／Ｗ比＝１．００に調整し、それぞれの合成繊維（繊維径１０μｍ）の配合を８０重量％、ＰＶＡバインダーを２０重量％とし、密度０．４０ｇ／ｃｍ3、厚さ５０μｍで製作した。また、天然セルロース繊維を使用したセパレータについては、同じく傾斜短網抄紙機を用いてＪ／Ｗ比＝１．００、天然セルロース８０重量％、ＰＶＡバインダー２０重量％のものと天然セルロース９５重量％、ＰＡＭ（ポリアクリルアミド）５重量％のものを密度０．４０ｇ／ｃｍ3、厚さ５０μｍで作製した。
作製した各セパレータの横方向吸液度を測定した。
【００５２】
その結果、アクリル、ポリアミド、レーヨン、天然セルロースについては何れも横方向吸液度は１０（ｍｍ／１０ｍｉｎ．）以上であった。
このことから、縦横比を調整すれば、繊維種にかかわらず横方向吸液度の目標を達成することが確認できた。
【００５３】
〔大小繊維径の差の効果〕
次に、繊維径が２種類の合成繊維（ポリエチレンテレフタレート繊維を使用）を用い、ポリエチレンテレフタレートａ５０重量％＋未延伸ポリエチレンテレフタレートｂ５０重量％のものを密度０．４０ｇ／ｃｍ3、５０μｍとして製作して大小繊維径の差の効果を評価した。
【００５４】
縦横比を１．０（Ｊ／Ｗ比を１．００）に調整した場合の吸液度測定結果を表１に、縦横比を２．０（Ｊ／Ｗ比を０．８３）に調整した場合の吸液度測定結果を表２に示す。
【００５５】
【表１】
2013197297.tif 000003
【００５６】
【表２】
2013197297.tif 000004
【００５７】
表１及び表２に示す測定結果について縦軸を分散液の横方向吸液度とし、横軸を繊維径差として縦横比を１．０（Ｊ／Ｗ比を１．００）に調整した場合と縦横比を２．０（Ｊ／Ｗ比を０．８３）に調整した場合のポリエチレンテレフタレート繊維の大小繊維径の差と横方向吸液度の関係を図４に示す。
【００５８】
（１）縦横比２．０→１．０へ小さくする（配向をなくす）ことによる効果は＋９（ｍｍ／ｍｉｎ）であった。
（２）繊維径差をつけることで吸液度の値は高くなる。
この結果、縦横比と繊維径の差、いずれの因子も横方向吸液度への効果があることが確認できた。
【００５９】
表１、表２及び図４に示すように、分散液の横方向吸液度測定の結果、縦横比２．０以下であれば、繊維径差にかかわらず、横方向吸液度は８ｍｍ／１０ｍｉｎ以上で良好であった。繊維径差によらず、縦横比で表す繊維配向の状態が横方向の吸液度を決定する主要要因であることが明らかとなった。
【００６０】
次に、本実施の形態例のセパレータの製作及び該セパレータを用いる固体電解コンデンサの製造工程を説明する。
〔固体電解コンデンサの製造工程〕
（１）セパレータの製作
セパレータを製作する際の抄紙機に制限はなく、例えば円網抄紙機及び長網抄紙機、短網抄紙機、傾斜短網抄紙機、フォーマ等にて、それぞれ単独でもあるいは複数の組み合わせも可能である。1層から多層で紙層が構成され、その少なくとも1層の原料配向性を縦横比２．０以下に制御できるものであれば使用する抄紙機に制限はなく、シート化したものを一度に製作可能なものであればよい。
【００６１】
セパレータの具体的な構成繊維としては、例えば以下の繊維を用いることができる。合成繊維として、アラミド繊維は帝人テクノプロダクツ株式会社製の「テクノーラ（登録商標）」、ポリエチレンナフタレート繊維は帝人ファイバー株式会社製の「テオネックス（登録商標）」、ポリアリレート繊維は株式会社クラレ製の「べクトラン（登録商標）」、アミド−イミド繊維はＫｅｒｍｅｌ社の「ケルメル（登録商標）」、ポリケトン繊維は旭化成せんい株式会社製のサイバロン繊維、半芳香族ポリアミドは株式会社クラレ製の商品名「Ａ５９０」製品、ポリエチレンテレフタレート繊維は帝人ファイバー株式会社製の繊維、アクリル繊維は汎用品を用いた。ポリビニルアルコールも汎用品を用いた。
【００６２】
天然セルロース繊維はサイザル麻、マニラ麻、エスパルト等を用いることが可能であり汎用のパルプを使用できる。再生セルロース繊維を用いる例としては、ビスコースレーヨン繊維、溶剤紡糸レーヨンの汎用品を用いることが可能である。半合成繊維を用いる例としては、アセテート繊維の汎用品を使用することが可能である。ポリアクリルアミドも汎用品を用いた。
【００６３】
（２）コンデンサ電極の処理
コンデンサ素子の電極となるアルミニウム箔端面には酸化被膜が形成されていないので、温度６０℃の１．０質量％アジピン酸アンモニウム水溶液中で化成処理を行い、酸化被膜を形成する。
【００６４】
（３）素子巻き
スリット箔、タブとセパレータとを重ね、素子巻き機で巻いてコンデンサ素子を作成する。
（４）再化成
温度６０℃の１．０質量％アジピン酸アンモニウム水溶液中で再化成処理を行う。
（５）熱処理
セルロース主体のセパレータについては２７０℃１時間の熱処理を行う、しかし、熱処理の時間・温度はこの条件に限るものではない。
【００６５】
（６）固体電解質層の形成
次いで、低圧用途のコンデンサの場合は、クレビオスＣとクレビオスＭの２液に浸漬させ固体電解質層を形成する。その後６０℃で３０分、１５０℃で６０分間の加熱重合を行う。
【００６６】
高圧用途のコンデンサの場合は、コンデンサ素子を分散液であるヘレウス株式会社の「クレビオスＫ  Ｎａｎｏ  ＧＮＳ−５０」に浸漬した後、１８０℃で３０分間乾燥させて固体電解質層を形成する。この乾燥工程は、水分を十分に飛ばせればよく、上記の温度及び時間に限定されるものではない。
【００６７】
なお、分散液は上記の例に限定されるものではなく、ポリチオフェン、ポリピロール、ポリアニリン及びそれらの誘導体の分散質を使用することができる。分散媒は液体であること以外特に指定は無く、水やアルコール類等の有機系溶媒でも良い。
【００６８】
（７）ケース内への封止
電解質の含浸後、ケースに入れ、開口部を封口部材で封止し、封口部材側に面実装用座板を取り付け、エージングをおこなう。低圧用途のコンデンサとしては定格電圧４Ｖ、定格静電容量１８００μＦのチップ型固体電解コンデンサを作製する。高圧用途のコンデンサとしては定格電圧６３Ｖ、定格静電容量５６μＦのチップ型固体電解コンデンサを作製する。
【実施例】
【００６９】
以下の実施例及び比較例のセパレータの測定に際しては、陽極アルミ箔と陰極アルミ箔を所望の寸法を持つスリット状に形成した後、陽極アルミ箔と陰極アルミ箔のそれぞれにリード棒を取り付けた。そして、各実施例及び各比較例に記載したセパレータを介して巻付け形成してチップ型の１０φ×１０．５Ｌに成形し、これを合計１０００個製作して性能測定を行った。
【００７０】
各固体電解コンデンサ用セパレータについて、各サンプルにおける繊維要素の含有率（質量％）、厚さ（μｍ）、密度（ｇ／ｃｍ3）、吸液度（ｍｍ／１０ｍｉｎ）及び電解コンデンサとして導電性高分子形成後の素子のエージング後の特性（静電容量、ＥＳＲ）を測定した結果を示している。
【００７１】
〔セパレータの評価〕
セパレータの厚さ、密度、引張強さは「ＪＩＳ  Ｃ  ２３００  電気用セルロース紙（２０１０年版）」に規定された方法で測定した。吸液度は図１に示す方法で吸液高さを測定した。
【００７２】
［コンデンサの評価］
短絡試験により各サンプルコンデンサを評価した。
ショート不良率は、両極間のショートによる導通をテスターで確認した。ショート不良率は１０００個の素子について検査し、ショート不良率０％を合格とした。
【００７３】
コンデンサのＥＳＲは温度２０℃、周波数１００ｋＨｚの条件でＬＣＲメータによってエージング試験前後について測定した。静電容量は２０℃、１２０Ｈｚの周波数でＬＣＲメータによって測定した。
低圧用途のコンデンサはＥＳＲ特性１０ｍΩ以下、静電容量１８００μＦ以上を合格とした。高圧用途のコンデンサはＥＳＲ特性３０ｍΩ以下、静電容量５６μＦ以上を合格とした。
【００７４】
（１）縦横比による横方向の吸液度変化を検証した結果を以下に示す。
合成繊維として、繊維径１３μｍのポリエチレンテレフタレート（ＰＥＴ）繊維３５重量％、繊維径１１μｍの未延伸ポリエチレンテレフタレート（ＰＥＴ）繊維６５重量％のものを用いた場合の測定結果を表３に示す。
【００７５】
【表３】
2013197297.tif 000005
【００７６】
〔実施例１〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを傾斜短網でＪ／Ｗ比１．００に抄紙し、厚さ５０．５μｍ、密度０．４０１ｇ／ｃｍ3、坪量２０．３ｇ／ｍ2の縦横比１．０に調整してセパレータとした。
【００７７】
その結果、横方向の分散液吸液度は１９ｍｍ／１０ｍｉｎであり、横方向の重合液吸液度は４０ｍｍ／１０ｍｉｎであった。縦方向の引張強さが５．４Ｎ／１５ｍｍ、横方向の引張強さが５．４Ｎ／１５ｍｍであった。低圧用途のコンデンサとしてエージング処理後の電気特性は静電容量２０５０μＦ、１００ＨｚでのＥＳＲは７．１ｍΩであった。高圧用途のコンデンサとしてエージング処理後の電気特性は静電容量７０μＦ、１００ＨｚでのＥＳＲは２０ｍΩであった。
【００７８】
〔実施例２〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを傾斜短網でＪ／Ｗ比０．８８に抄紙し、厚さ４９．９μｍ、密度０．４０３ｇ／ｃｍ3、坪量２０．１ｇ／ｍ2の縦横比１．６に調整してセパレータとした。
【００７９】
その結果、横方向の分散液吸液度は１１ｍｍ／１０ｍｉｎであり、横方向の重合液吸液度は３３ｍｍ／１０ｍｉｎであった。縦方向の引張強さが８．０Ｎ／１５ｍｍ、横方向の引張強さが５．０Ｎ／１５ｍｍであった。低圧用途のコンデンサとしてエージング処理後の電気特性は静電容量１９３０μＦ、１００ＨｚでのＥＳＲは８．３ｍΩであった。高圧用途のコンデンサとしてエージング処理後の電気特性は静電容量６６μＦ、１００ＨｚでのＥＳＲは２４ｍΩであった。
【００８０】
〔実施例３〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを傾斜短網でＪ／Ｗ比０．８３に抄紙し、厚さ５１．１μｍ、密度０．３９８ｇ／ｃｍ3、坪量２０．３ｇ／ｍ2の縦横比２．０に調整してセパレータとした。
【００８１】
その結果、横方向の分散液吸液度は９ｍｍ／１０ｍｉｎであり、横方向の重合液吸液度は３１ｍｍ／１０ｍｉｎであった。縦方向の引張強さが９．６Ｎ／１５ｍｍ、横方向の引張強さが４．８Ｎ／１５ｍｍであった。低圧用途のコンデンサとしてエージング処理後の電気特性は静電容量１８８０μＦ、１００ＨｚでのＥＳＲは８．９ｍΩであった。高圧用途のコンデンサとしてエージング処理後の電気特性は静電容量６０μＦ、１００ＨｚでのＥＳＲは２６ｍΩであった。
【００８２】
〔比較例１〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを傾斜短網でＪ／Ｗ比０．７２に抄紙し、厚さ４９．７μｍ、密度０．３９６ｇ／ｃｍ3、坪量１９．７ｇ／ｍ2の縦横比２．８に調整してセパレータとした。
【００８３】
その結果、横方向の分散液吸液度は５ｍｍ／１０ｍｉｎであり、横方向の重合液吸液度は２６ｍｍ／１０ｍｉｎであった。縦方向の引張強さが１１．２Ｎ／１５ｍｍ、横方向の引張強さが４．０Ｎ／１５ｍｍであった。低圧用途のコンデンサとしてエージング処理後の電気特性は静電容量１３２０μＦ、１００ＨｚでのＥＳＲは１６．４ｍΩであった。高圧用途のコンデンサとしてエージング処理後の電気特性は静電容量４３μＦ、１００ＨｚでのＥＳＲは４１ｍΩであった。
【００８４】
〔従来例１〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを円網で抄紙し、厚さ５０．１μｍ、密度０．４０４ｇ／ｃｍ3、坪量２０．２ｇ／ｍ2の縦横比６．０に調整してセパレータとした。
【００８５】
その結果、横方向の分散液吸液度は２ｍｍ／１０ｍｉｎであり、横方向の重合液吸液度は２２ｍｍ／１０ｍｉｎであった。縦方向の引張強さが１５．６Ｎ／１５ｍｍ、横方向の引張強さが２．６Ｎ／１５ｍｍであった。低圧用途のコンデンサとしてエージング処理後の電気特性は静電容量１１１０μＦ、１００ＨｚでのＥＳＲは２０．２ｍΩであった。高圧用途のコンデンサとしてエージング処理後の電気特性は静電容量３９μＦ、１００ＨｚでのＥＳＲは４８ｍΩであった。
【００８６】
以上から明らかなように、合成繊維において縦横比を２．０以下に調整すれば、横方向吸液度が８（ｍｍ／１０ｍｉｎ）以上であり、縦横比を２．０以下に調整すれば横方向吸液度の目標を達成することが確認できた。
【００８７】
（２）傾斜短網またはフォーマによる抄紙で縦横比が１．０となるように制御し、他の仕様を変えた場合の合成繊維セパレータを比較した検証結果を表４を参照して説明する。
【表４】
2013197297.tif 000006
【００８８】
（３）セパレータでの抄紙形式の相違の影響を検証する。
〔実施例４〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものをフォーマでＪ／Ｗ比１．００に抄紙し、厚さ５０．５μｍ、密度０．３９６ｇ／ｃｍ3、坪量２０．０ｇ／ｍ2の縦横比１．０に調整してセパレータとした。
【００８９】
その結果、横方向の分散液吸液度は１９ｍｍ／１０ｍｉｎであり、横方向の重合液吸液度は４０ｍｍ／１０ｍｉｎであった。縦方向の引張強さが５．４Ｎ／１５ｍｍ、横方向の引張強さが５．４Ｎ／１５ｍｍであった。低圧用途のコンデンサとしてエージング処理後の電気特性は静電容量２０１０μＦ、１００ＨｚでのＥＳＲは７．２ｍΩであった。高圧用途のコンデンサとしてエージング処理後の電気特性は静電容量７０μＦ、１００ＨｚでのＥＳＲは２０ｍΩであった。
【００９０】
〔実施例５〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを第１層を傾斜短網、第２層を円網で第１層のＪ／Ｗ比１．００に抄紙し、第１層の縦横比を１．０、厚さ４９．９μｍ、密度０．４０１ｇ／ｃｍ3、坪量２０．０ｇ／ｍ2のセパレータとした。
【００９１】
その結果、横方向の分散液吸液度は１９ｍｍ／１０ｍｉｎであり、横方向の重合液吸液度は４０ｍｍ／１０ｍｉｎであった。縦方向の引張強さが１０．１Ｎ／１５ｍｍ、横方向の引張強さが３．２Ｎ／１５ｍｍであった。低圧用途のコンデンサとしてエージング処理後の電気特性は静電容量２０６０μＦ、１００ＨｚでのＥＳＲは７．１ｍΩであった。高圧用途のコンデンサとしてエージング処理後の電気特性は静電容量７０μＦ、１００ＨｚでのＥＳＲは２０ｍΩであった。
【００９２】
〔実施例６〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを第１層を円網、第２層を傾斜短網、第３層を円網で第２層のＪ／Ｗ比１．００に抄紙し、第２層の縦横比１．０、厚さ５０．５μｍ、密度０．３９６ｇ／ｃｍ3、坪量２０．０ｇ／ｍ2のセパレータとした。
【００９３】
その結果、横方向の分散液吸液度は１９ｍｍ／１０ｍｉｎであり、横方向の重合液吸液度は４０ｍｍ／１０ｍｉｎであった。縦方向の引張強さが１２．４Ｎ／１５ｍｍ、横方向の引張強さが３．０Ｎ／１５ｍｍであった。低圧用途のコンデンサとしてエージング処理後の電気特性は静電容量２０５０μＦ、１００ＨｚでのＥＳＲは７．１ｍΩであった。高圧用途のコンデンサとしてエージング処理後の電気特性は静電容量７０μＦ、１００ＨｚでのＥＳＲは２０ｍΩであった。
【００９４】
（４）セパレータでの厚さ、密度の相違の影響を検証する。
〔実施例７〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを第１層を円網、第２層を傾斜短網、第３層を円網で第２層のＪ／Ｗ比１．００に抄紙し、第２層の縦横比を１．０、厚さ１５．０μｍ、密度０．２０２ｇ／ｃｍ3、坪量３．０ｇ／ｍ2のセパレータとした。
【００９５】
その結果、横方向の分散液吸液度は１９ｍｍ／１０ｍｉｎであり、横方向の重合液吸液度は４１ｍｍ／１０ｍｉｎであった。縦方向の引張強さが３．３Ｎ／１５ｍｍ、横方向の引張強さが０．８Ｎ／１５ｍｍであった。低圧用途のコンデンサとしてエージング処理後の電気特性は静電容量２０９０μＦ、１００ＨｚでのＥＳＲは７．０ｍΩであった。高圧用途のコンデンサとしてエージング処理後の電気特性は静電容量７０μＦ、１００ＨｚでのＥＳＲは２０ｍΩであった。
【００９６】
〔実施例８〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを第１層を円網、第２層を傾斜短網、第３層を円網で第２層のＪ／Ｗ比１．００に抄紙し、厚さ６０．３μｍ、密度０．６０２ｇ／ｃｍ3、坪量３６．３ｇ／ｍ2のセパレータとした。
【００９７】
その結果、横方向の分散液吸液度は１８ｍｍ／１０ｍｉｎであり、横方向の重合液吸液度は３８ｍｍ／１０ｍｉｎであった。縦方向の引張強さが２２．６Ｎ／１５ｍｍ、横方向の引張強さが５．５Ｎ／１５ｍｍであった。低圧用途のコンデンサとしてエージング処理後の電気特性は静電容量１９５０μＦ、１００ＨｚでのＥＳＲは７．６ｍΩであった。高圧用途のコンデンサとしてエージング処理後の電気特性は静電容量６９μＦ、１００ＨｚでのＥＳＲは２４ｍΩであった。
【００９８】
〔比較例２〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを第１層を円網、第２層を傾斜短網、第３層を円網で第２層のＪ／Ｗ比１．００に抄紙し、厚さ１０．４μｍ、密度０．６０６ｇ／ｃｍ3、坪量６．３ｇ／ｍ2のセパレータとした。
【００９９】
その結果、横方向の分散液吸液度は１８ｍｍ／１０ｍｉｎであり、横方向の重合液吸液度は３６ｍｍ／１０ｍｉｎであった。縦方向の引張強さが６．４Ｎ／１５ｍｍ、横方向の引張強さが１．６Ｎ／１５ｍｍであった。低圧用途のコンデンサとしてエージング処理後の電気特性は静電容量１９００μＦ、１００ＨｚでのＥＳＲは７．２ｍΩであった。高圧用途のコンデンサとしてエージング処理後の電気特性は静電容量６９μＦ、１００ＨｚでのＥＳＲは２１ｍΩであった。
【０１００】
低圧用途のコンデンサで素子巻き時のショート不良率は２．１％、含浸再化成後の初期ショート不良率は１．０％、エージング後のショート不良率は２．０％発生した。高圧用途のコンデンサで素子巻き時のショート不良率は３．１％、含浸再化成後の初期ショート不良率が１．１％、エージング後のショート不良率が２．１％発生した。
【０１０１】
〔比較例３〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを第１層を円網、第２層を傾斜短網、第３層を円網で第２層のＪ／Ｗ比１．００に抄紙し、厚さ６５．４μｍ、密度０．２０４ｇ／ｃｍ3、坪量１３．３ｇ／ｍ2のセパレータとした。
その結果、横方向の分散液吸液度は１９ｍｍ／１０ｍｉｎであり、横方向の重合液吸液度は４１ｍｍ／１０ｍｉｎであった。縦方向の引張強さが１０．０Ｎ／１５ｍｍ、横方向の引張強さが２．４Ｎ／１５ｍｍであった。低圧用途のコンデンサとしてエージング処理後の電気特性は静電容量２０７０μＦ、１００ＨｚでのＥＳＲは１１．２ｍΩであった。高圧用途のコンデンサとしてエージング処理後の電気特性は静電容量７０μＦ、１００ＨｚでのＥＳＲは３３ｍΩであった。セパレータ厚さを確保するとショート不良は発生しなかった。
【０１０２】
〔比較例４〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを第１層を円網、第２層を傾斜短網、第３層を円網で第２層のＪ／Ｗ比１．００に抄紙し、厚さ６０．０μｍ、密度０．１５３ｇ／ｃｍ3、坪量９．２ｇ／ｍ2のセパレータとした。
【０１０３】
その結果、横方向の分散液吸液度は１９ｍｍ／１０ｍｉｎであり、横方向の重合液吸液度は４１ｍｍ／１０ｍｉｎであった。縦方向の引張強さが７．８Ｎ／１５ｍｍ、横方向の引張強さが１．９Ｎ／１５ｍｍであった。低圧用途のコンデンサとしてエージング処理後の電気特性は静電容量２１００μＦ、１００ＨｚでのＥＳＲは７．１ｍΩであった。高圧用途のコンデンサとしてエージング処理後の電気特性は静電容量７０μＦ、１００ＨｚでのＥＳＲは２０ｍΩであった。低圧用途のコンデンサで素子巻き時のショート不良率は１．８％、含浸再化成後の初期ショート不良率は１．１％、エージング後のショート不良率は１．５％発生した。高圧用途のコンデンサで素子巻き時のショート不良率は２．２％、含浸再化成後の初期ショート不良率が１．５％、エージング後のショート不良率が１．６％発生した。
【０１０４】
〔比較例５〕
繊維径１３μｍのポリエチレンテレフタレート（ＰＥＴ）繊維３５重量％、繊維径１１μｍの未延伸ポリエチレンテレフタレート（ＰＥＴ）繊維６５重量％のものを第１層を円網、第２層を傾斜短網、第３層を円網で第２層のＪ／Ｗ比１．００に抄紙し、厚さ１５．２μｍ、密度０．６５２ｇ／ｃｍ3、坪量９．９ｇ／ｍ2のセパレータとした。
【０１０５】
その結果、横方向の分散液吸液度は６ｍｍ／１０ｍｉｎであり、横方向の重合液吸液度は２７ｍｍ／１０ｍｉｎであった。縦方向の引張強さが９．９Ｎ／１５ｍｍ、横方向の引張強さが２．４Ｎ／１５ｍｍであった。低圧用途のコンデンサとしてエージング処理後の電気特性は静電容量１５８０μＦ、１００ＨｚでのＥＳＲは１２．４ｍΩであった。高圧用途のコンデンサとしてエージング処理後の電気特性は静電容量４６μＦ、１００ＨｚでのＥＳＲは３８ｍΩであった。
【０１０６】
以上のように、セパレータの厚さが１５μｍ乃至６０μｍの範囲では特性に大きな相違点は見られなかったが、１５μｍ以下ではコンデンサのショート不良が発生した。更に、セパレータの厚さが６０μｍを超えると（６５μｍ）、１００ＨｚでのＥＳＲが３０ｍΩを超えてしまうことが確認できた。
【０１０７】
密度が０．６ｇ／ｃｍ3を超えると横方向の分散液吸液度が６ｍｍ／１０ｍｉｎと低い結果となり、１００ＨｚでのＥＳＲは３０ｍΩを超えてしまうことが確認できた。
【０１０８】
（７）次に、縦横比を１．０とした各種繊維使用セパレータの横方向吸液度の比較検証結果を表５を参照して説明する。
【表５】
2013197297.tif 000007
【０１０９】
〔実施例９〕
繊維径７μｍのアクリル繊維８０重量％、ＰＶＡバインダー２０重量％のものを、第１層を円網、第２層を傾斜短網、第３層を円網で第２層のＪ／Ｗ比１．００に抄紙し、第２層の縦横比１．０、厚さ５１．１μｍ、密度０．４１０ｇ／ｃｍ3、坪量２１．０ｇ／ｍ2のセパレータとした。
【０１１０】
その結果、横方向の分散液吸液度は１７ｍｍ／１０ｍｉｎであり、横方向の重合液吸液度は３７ｍｍ／１０ｍｉｎであった。縦方向の引張強さが１６．２Ｎ／１５ｍｍ、横方向の引張強さが４．０Ｎ／１５ｍｍであった。低圧用途のコンデンサとしてエージング処理後の電気特性は静電容量１９３０μＦ、１００ＨｚでのＥＳＲは８．２ｍΩであった。高圧用途のコンデンサとしてエージング処理後の電気特性は静電容量６３μＦ、１００ＨｚでのＥＳＲは２２ｍΩであった。
【０１１１】
〔実施例１０〕
繊維径８μｍのアラミド繊維８０重量％、ＰＶＡバインダー２０重量％のものを、第１層を円網、第２層を傾斜短網、第３層を円網で第２層のＪ／Ｗ比１．００に抄紙し、第２層の縦横比１．０、厚さ５０．８μｍ、密度０．３９９ｇ／ｃｍ3、坪量２０．３ｇ／ｍ2のセパレータとした。
【０１１２】
その結果、横方向の分散液吸液度は１７ｍｍ／１０ｍｉｎであり、横方向の重合液吸液度は３７ｍｍ／１０ｍｉｎであった。縦方向の引張強さが１２．２Ｎ／１５ｍｍ、横方向の引張強さが３．０Ｎ／１５ｍｍであった。低圧用途のコンデンサとしてエージング処理後の電気特性は静電容量１９４０μＦ、１００ＨｚでのＥＳＲは８．１ｍΩであった。高圧用途のコンデンサとしてエージング処理後の電気特性は静電容量６３μＦ、１００ＨｚでのＥＳＲは２２ｍΩであった。
【０１１３】
〔実施例１１〕
繊維径１０μｍのアセテートレーヨン繊維８０重量％、ＰＶＡバインダー２０重量％のものを、第１層を円網、第２層を傾斜短網、第３層を円網で第２層のＪ／Ｗ比１．００に抄紙し、厚さ５０．２μｍ、密度０．４０１ｇ／ｃｍ3、坪量２０．１ｇ／ｍ2のセパレータとした。
【０１１４】
その結果、横方向の分散液吸液度は１６ｍｍ／１０ｍｉｎであり、横方向の重合液吸液度は３６ｍｍ／１０ｍｉｎであった。縦方向の引張強さが１４．８Ｎ／１５ｍｍ、横方向の引張強さが３．６Ｎ／１５ｍｍであった。低圧用途のコンデンサとしてエージング処理後の電気特性は静電容量１９００μＦ、１００ＨｚでのＥＳＲは８．６ｍΩであった。高圧用途のコンデンサとしてエージング処理後の電気特性は静電容量６３μＦ、１００ＨｚでのＥＳＲは２３ｍΩであった。
【０１１５】
〔実施例１２〕
サイザル麻パルプ８０重量％、ＰＶＡバインダー２０重量％のものを、第１層を円網、第２層を傾斜短網、第３層を円網で第２層のＪ／Ｗ比１．００に抄紙し、厚さ５０．５μｍ、密度０．４０４ｇ／ｃｍ3、坪量２０．４ｇ／ｍ2のセパレータとした。
【０１１６】
その結果、横方向の分散液吸液度は１４ｍｍ／１０ｍｉｎであり、横方向の重合液吸液度は３４ｍｍ／１０ｍｉｎであった。縦方向の引張強さが２０．２Ｎ／１５ｍｍ、横方向の引張強さが４．９Ｎ／１５ｍｍであった。低圧用途のコンデンサとしてエージング処理後の電気特性は静電容量１８８０μＦ、１００ＨｚでのＥＳＲは９．０ｍΩであった。高圧用途のコンデンサとしてエージング処理後の電気特性は静電容量６１μＦ、１００ＨｚでのＥＳＲは２４ｍΩであった。
【０１１７】
〔実施例１３〕
サイザル麻パルプ９５重量％、ＰＡＭ５重量％のものを、第１層を円網、第２層を傾斜短網、第３層を円網で第２層のＪ／Ｗ比１．００に抄紙し、厚さ４９．９μｍ、密度０．４０２ｇ／ｃｍ3、坪量２０．１ｇ／ｍ2のセパレータとした。
【０１１８】
その結果、横方向の分散液吸液度は１４ｍｍ／１０ｍｉｎであり、横方向の重合液吸液度は３４ｍｍ／１０ｍｉｎであった。縦方向の引張強さが１９．８Ｎ／１５ｍｍ、横方向の引張強さが４．８Ｎ／１５ｍｍであった。低圧用途のコンデンサとしてエージング処理後の電気特性は静電容量１８９０μＦ、１００ＨｚでのＥＳＲは８．９ｍΩであった。高圧用途のコンデンサとしてエージング処理後の電気特性は静電容量６１μＦ、１００ＨｚでのＥＳＲは２４ｍΩであった。
【０１１９】
以上の結果、アクリル、アラミドセパレータについては何れも横方向吸液度は１７（ｍｍ／１０ｍｉｎ）、アセテートレーヨンセパレータの横方向吸液度は１６（ｍｍ／１０ｍｉｎ）であった。また天然セルロースセパレータについても横方向の吸液度は１４（ｍｍ／１０ｍｉｎ）であった。いずれのセパレータにもバインダーを使用したが、目的の吸液度を達成した。
以上の結果、少なくとも一層の配向性を制御すれば、繊維種、バインダーにかかわらず横方向吸液度８（ｍｍ／１０ｍｉｎ）以上を達成することが検証できた。
【０１２０】
以上から明らかなように、縦横比が２以下であれば、横方向吸液度は８ｍｍ／１０ｍｉｎ以上で良好であり、繊維の種類によらず、縦横比で表す繊維配向の状態が横方向の吸液度を決定する主要要因であることが検証できた。
【０１２１】
以上説明したように本実施例によれば、セパレータの縦横比（配向性）を適正範囲内に制御することによって、該セパレータについて導電性高分子の重合液および分散液の含浸性を改善し、ＥＳＲ、静電容量を改善するとともに生産性を高めた電解コンデンサを提供できる。
【図１】
2013197297.tif 000008
【図２】
2013197297.tif 000009
【図３】
2013197297.tif 000010
【図４】
2013197297.tif 000011